(57)【要約】【課題】  短波長に発振波長を有する半導体レーザを用いる追記型ＤＶＤディスクシステムに適用可能であり、特に保存信頼性の高い光記録媒体及びその製造方法の提供。【解決手段】  基板と、該基板上に少なくとも記録層及び反射層をこの順に積層させてなり、該記録層がスクアリリウム化合物及びスクアリリウム金属キレート化合物から選択される少なくとも１種を含有し、前記反射層が銀（Ａｇ）合金を含有し、かつ該反射層の厚みが９００〜１，７００Å（９０〜１７０ｎｍ）であることを特徴とする光記録媒体である。該反射層が銅（Ｃｕ）を含有し、該銅の含有率が銀に対し０．１〜１．５原子％である態様が好ましい。【選択図】      なし【特許請求の範囲】
【請求項１】
基板と、該基板上に少なくとも記録層及び反射層をこの順に積層させてなり、該記録層がスクアリリウム化合物及びスクアリリウム金属キレート化合物から選択される少なくとも１種を含有し、前記反射層が銀（Ａｇ）合金を含有し、かつ該反射層の厚みが９０〜１７０ｎｍであることを特徴とする光記録媒体。
【請求項２】
スクアリリウム化合物及びスクアリリウム金属キレート化合物の少なくともいずれかが、ハロゲン原子を含有する請求項１に記載の光記録媒体。
【請求項３】
ハロゲン原子が、塩素原子（Ｃｌ）である請求項１から２のいずれかに記載の光記録媒体。
【請求項４】
銀合金における銀の含有量が９５〜９９．９原子％である請求項１から３のいずれかに記載の光記録媒体。
【請求項５】
反射層が銅（Ｃｕ）を含有し、該銅の含有率が銀に対し０．１〜１．５原子％である請求項１から４のいずれかに記載の光記録媒体。
【請求項６】
反射層が、更に金（Ａｕ）、インジウム（Ｉｎ）、ネオジウム（Ｎｄ）及びパラジウム（Ｐｄ）から選択される少なくとも１種を含有する請求項５に記載の光記録媒体。
【請求項７】
記録層の占有面積が、反射層の占有面積よりも小さい請求項１から６のいずれかに記載の光記録媒体。
【請求項８】
記録層が、更にホルマザン色素、アゾ色素、ポリメチン色素、ナフタロシアニン系染料、フタロシアニン系染料、クロコニウム系染料、ピリリウム系染料、ナフトキノン系染料、アントラキノン（インダンスレン）系染料、キサンテン系染料、トリフェニルメタン系染料、アズレン系染料、テトラヒドロコリン系染料、フェナンスレン系染料、トリフェノチアジン系染料、及びこれらの金属キレート化合物から選択される少なくとも１種の色素成分を含有する請求項１から７のいずれかに記載の光記録媒体。
【請求項９】
記録層の膜厚が、１０ｎｍ〜１０μｍである請求項１から８のいずれかに記載の光記録媒体。
【請求項１０】
反射層上に保護層を有する請求項１から９のいずれかに記載の光記録媒体。
【請求項１１】
基板上のトラックピッチが０．７〜０．８μｍであり、案内溝幅が半値幅で０．１８〜０．４０μｍである請求項１から１０のいずれかに記載の光記録媒体。
【請求項１２】
案内溝の深さが１００〜２５０ｎｍである請求項１１に記載の光記録媒体。
【請求項１３】
記録再生波長が６００〜７２０ｎｍである請求項１から１２のいずれかに記載の光記録媒体。
【請求項１４】
ＤＶＤ＋Ｒ及びＤＶＤ−Ｒのいずれかに用いられる請求項１から１３のいずれかに記載の光記録媒体。
【請求項１５】
基板上にスクアリリウム化合物及びスクアリリウム金属キレート化合物の少なくともいずれかを含有する塗布液を塗布して記録層を形成する記録層形成工程と、該記録層上に銀（Ａｇ）合金を含有する反射層を前記記録層の最内周形成位置よりも内側になるように形成する反射層形成工程と、前記基板上に記録層及び反射層をこの順に積層した積層体の最外周部の余剰色素を溶剤で洗浄して除去する洗浄工程を含むことを特徴とする光記録媒体の製造方法。
【請求項１６】
更に、反射層上に保護層を形成する保護層形成工程を含む請求項１５に記載の光記録媒体の製造方法。
【発明の詳細な説明】
【技術分野】
【０００１】
本発明は、短波長に発振波長を有する半導体レーザを用いる追記型ＤＶＤディスクシステムに好適である光記録媒体及び該光記録媒体の製造方法に関する。
【背景技術】
【０００２】
現在、次世代大容量光ディスクとして追記型ＤＶＤメディアの開発が進められており、更なる記録容量の増大が検討されている。そこで、記録容量の増大を目指して、記録ピット微少化のための記録材料の開発、Ｍｏｖｉｎｇ  Ｐｉｃｔｕｒｅ  Ｅｘｐｅｒｔｓ  Ｇｒｏｕｐ−２（ＭＰＥＧ２）に代表される画像圧縮技術の採用、及び記録ピット読み取りのための半導体レーザ（ＬＤ）の短波長化、等の技術開発が進められている。
【０００３】
これまで赤色波長域の半導体レーザは、バーコードリーダや計測器用に６７０ｎｍ帯のＡｌＧａＩｎＰ半導体レーザ等が商品化されているのみである。しかし、光ディスクの高密度化に伴って、赤色レーザが本格的に光ストレージ市場で使用されつつあり、ＤＶＤドライブの場合、光源としては６３０〜６９０ｎｍ帯の半導体レーザの波長で規格化されている。
一方、再生専用のＤＶＤ−ＲＯＭドライブは波長約６５０ｎｍで商品化されている。このような状況下、最も好ましい追記型ＤＶＤメディアは、波長６３０〜６９０ｎｍで記録及び再生が可能なメディアである。例えば、５５０〜６５０ｎｍに最大吸収波長を持つスクアリリウム化合物又はスクアリリウム金属キレート化合物は、その光学特性から追記型ＤＶＤメディアの記録層用材料として適用可能であり、種々の提案がなされている（特許文献１〜８参照）。
【０００４】
しかしながら、前記スクアリリウム化合物又はスクアリリウム金属キレート化合物は、特に、ハロゲン原子（特に塩素原子）を含有する場合、反射層を純銀（Ａｇ）で形成すると、高温高湿下において反射層が劣化し、記録データの劣化等が生じやすくなるという問題がある。
この場合、記録層と反射層との間にバリア層を設けることが考えられるが、工程が増加し製造効率が低下してしまうという問題がある。
【０００５】
したがって、短波長に発振波長を有する半導体レーザを用いる追記型ＤＶＤディスクシステムに好適であり、保存信頼性が高く、十分満足できる記録性能を有する光記録媒体は未だ得られておらず、その速やかな提供が望まれているのが現状である。
【０００６】
【特許文献１】特開２００１−３２２３５６号公報
【特許文献２】特開２００２−２３４２５９号公報
【特許文献３】特開２００２−３７０４５１号公報
【特許文献４】特開２００２−３７０４５２号公報
【特許文献５】特開２００２−３７０４５３号公報
【特許文献６】特開２００２−３７０４５４号公報
【特許文献７】国際公開第０１／０４４２３３号パンフレット
【特許文献８】国際公開第０１／０４４３７５号パンフレット
【発明の開示】
【発明が解決しようとする課題】
【０００７】
本発明は、かかる現状に鑑みてなされたものであり、従来における前記諸問題を解決し、以下の目的を達成することを課題とする。即ち、本発明は、短波長に発振波長を有する半導体レーザを用いる追記型ＤＶＤディスクシステムに好適であり、特に保存信頼性の高い光記録媒体及び該光記録媒体の製造方法を提供することを目的とする。
【課題を解決するための手段】
【０００８】
前記課題を解決するための手段としては、以下の通りである。即ち、
＜１＞  基板と、該基板上に少なくとも記録層及び反射層をこの順に積層させてなり、該記録層がスクアリリウム化合物及びスクアリリウム金属キレート化合物から選択される少なくとも１種を含有し、前記反射層が銀（Ａｇ）合金を含有し、かつ該反射層の厚みが９０〜１７０ｎｍであることを特徴とする光記録媒体である。
＜２＞  スクアリリウム化合物及びスクアリリウム金属キレート化合物の少なくともいずれかが、ハロゲン原子を含有する前記＜１＞に記載の光記録媒体である。
＜３＞  ハロゲン原子が、塩素原子（Ｃｌ）である前記＜１＞から＜２＞のいずれかに記載の光記録媒体である。
＜４＞  銀合金における銀の含有量が９５〜９９．９原子％である前記＜１＞から＜３＞のいずれかに記載の光記録媒体である。
＜５＞  反射層が銅（Ｃｕ）を含有し、該銅の含有率が銀に対し０．１〜１．５原子％である前記＜１＞から＜４＞のいずれかに記載の光記録媒体である。
＜６＞  反射層が、更に金（Ａｕ）、インジウム（Ｉｎ）、ネオジウム（Ｎｄ）及びパラジウム（Ｐｄ）から選択される少なくとも１種を含有する前記＜５＞に記載の光記録媒体である。
＜７＞  記録層の占有面積が、反射層の占有面積よりも小さい前記＜１＞から＜６＞のいずれかに記載の光記録媒体である。
＜８＞  記録層が、更にホルマザン色素、アゾ色素、ポリメチン色素、ナフタロシアニン系染料、フタロシアニン系染料、クロコニウム系染料、ピリリウム系染料、ナフトキノン系染料、アントラキノン（インダンスレン）系染料、キサンテン系染料、トリフェニルメタン系染料、アズレン系染料、テトラヒドロコリン系染料、フェナンスレン系染料、トリフェノチアジン系染料、及びこれらの金属キレート化合物から選択される少なくとも１種の色素成分を含有する前記＜１＞から＜７＞のいずれかに記載の光記録媒体である。
＜９＞  記録層の膜厚が、１０ｎｍ〜１０μｍである前記＜１＞から＜８＞のいずれかに記載の光記録媒体である。
＜１０＞  反射層上に保護層を有する前記＜１＞から＜９＞のいずれかに記載の光記録媒体である。
＜１１＞  基板上のトラックピッチが０．７〜０．８μｍであり、案内溝幅が半値幅で０．１８〜０．４０μｍである前記＜１＞から＜１０＞のいずれかに記載の光記録媒体である。
＜１２＞  案内溝の深さが１００〜２５０ｎｍである前記＜１１＞に記載の光記録媒体である。
＜１３＞  記録再生波長が６００〜７２０ｎｍである前記＜１＞から＜１２＞のいずれかに記載の光記録媒体である。
＜１４＞  ＤＶＤ＋Ｒ及びＤＶＤ−Ｒのいずれかに用いられる前記＜１＞から＜１３＞のいずれかに記載の光記録媒体である。
＜１５＞  基板上にスクアリリウム化合物及びスクアリリウム金属キレート化合物の少なくともいずれかを含有する塗布液を塗布して記録層を形成する記録層形成工程と、該記録層上に銀（Ａｇ）合金を含有する反射層を前記記録層の最内周形成位置よりも内側になるように形成する反射層形成工程と、前記基板上に記録層及び反射層をこの順に積層した積層体の最外周部の余剰色素を溶剤で洗浄して除去する洗浄工程を含むことを特徴とする光記録媒体の製造方法である。
＜１６＞  更に、反射層上に保護層を形成する保護層形成工程を含む前記＜１５＞に記載の光記録媒体の製造方法である。
【０００９】
本発明の光記録媒体は、基板と、該基板上に少なくとも記録層及び反射層をこの順に積層させてなり、該記録層がスクアリリウム化合物及びスクアリリウム金属キレート化合物から選択される少なくとも１種を含有し、前記反射層が銀（Ａｇ）合金を含有し、かつ該反射層の厚みが９０〜１７０ｎｍである。その結果、前記スクアリリウム化合物及びスクアリリウム金属キレート化合物の少なくともいずれかが、その特定な位置にハロゲン原子（特に塩素原子）を含む場合であっても、反射層に銀合金を用いることにより、高温高湿下でも信頼性の高い光記録媒体が得られる。
【００１０】
本発明の光記録媒体の製造方法は、記録層形成工程と、反射層形成工程と、洗浄工程とを含み、前記記録層形成工程において、基板上にスクアリリウム化合物及びスクアリリウム金属キレート化合物の少なくともいずれかを含有する塗布液を塗布して記録層を形成する。該本発明の光記録媒体の製造方法においては、前記記録層が反射層からはみ出すことなく、高温高湿下でも信頼性の高い光記録媒体を効率よく製造することができる。
【発明の効果】
【００１１】
本発明によると、従来における諸問題を解決でき、特に高温高湿下での保存安定性に優れ、ＤＶＤの記録再生波長と記録容量での良好な信号品質を有し、短波長に発振波長を有する半導体レーザを用いる追記型ＤＶＤディスクシステムに好適な光記録媒体を提供できる。
【発明を実施するための最良の形態】
【００１２】
（光記録媒体）
本発明の光記録媒体は、基板と、該基板上に少なくとも記録層及び反射層をこの順に積層させてなり、保護層、更に必要に応じてその他の層を積層してなる。
この場合、前記記録層がスクアリリウム化合物及びスクアリリウム金属キレート化合物から選択される少なくとも１種を含有し、前記反射層が銀（Ａｇ）合金を含有することが必要である。
【００１３】
前記スクアリリウム化合物又はスクアリリウム金属キレート化合物は、ハロゲン原子を含有していなくてもよく、またハロゲン原子を含有している場合であっても保存安定性に優れた光記録媒体を提供できる。
即ち、前記スクアリリウム化合物又はスクアリリウム金属キレート化合物の特定な位置にハロゲン原子（特に塩素原子）を含む場合、前記反射層に純銀を用いると、反射層の劣化、記録データの劣化等が生じるので、前記反射層を純銀ではなく、銀を主成分とする合金とすることにより、前記スクアリリウム化合物及びスクアリリウム金属キレート化合物の少なくともいずれかが、その特定な位置にハロゲン原子（特に塩素原子）を含む場合であっても保存安定性に優れた光記録媒体を提供できる。
【００１４】
前記銀合金としては、銀の含有量は９５〜９９．９原子％が好ましく、これにより、熱伝導率や光学特性を純銀と余り変えることなく保存安定性を向上させることができる。その添加元素としては銅が反射率、熱伝導率を大きく変えることなく保存安定性を向上させることができるので最も適しており、その添加率は銀に対し０．１〜１．５原子％が好ましく、０．３〜１．２原子％がより好ましい。この場合、更に銅以外の元素も添加可能であり、例えば、金、インジウム、ネオジウム、パラジウム等が挙げられ、これらの元素の添加率は銀に対し０．３〜１．５原子％が好ましい。
【００１５】
前記反射層の膜厚は９０〜１７０ｎｍであることが必要であり、１１０〜１５０ｎｍがより好ましい。前記膜厚が９０ｎｍ未満であると、反射率の低下や耐久性に欠ける等の不具合が生じやすくなることがあり、１７０ｎｍを超えると、放熱効果が高くなりすぎて記録感度の低下等の不具合が生じやすくなることがある。
【００１６】
前記記録層には、色素として、スクアリリウム化合物及びスクアリリウム金属キレート化合物が少なくとも１種含有していることが必要であるが、更に必要に応じてその他の色素成分を含有しても構わない。前記その他の色素成分としては、特に制限はなく、目的に応じて適宜選択することができ、例えば、記録層が、更にホルマザン色素、アゾ色素、ポリメチン色素、ナフタロシアニン系染料、フタロシアニン系染料、クロコニウム系染料、ピリリウム系染料、ナフトキノン系染料、アントラキノン（インダンスレン）系染料、キサンテン系染料、トリフェニルメタン系染料、アズレン系染料、テトラヒドロコリン系染料、フェナンスレン系染料、トリフェノチアジン系染料、又はこれらの金属キレート化合物、などが挙げられ、これらは単独で用いてもよいし、２種以上の組合せにしてもよい。
【００１７】
前記その他の色素成分の含有量は、前記スクアリリウム化合物及びスクアリリウム金属キレート化合物の合計量１００質量部に対し、１０〜９０質量部が好ましく、２０〜８０質量部がより好ましい。
【００１８】
前記第一形態に係る光記録媒体におけるスクアリリウム化合物及びスクアリリウム金属キレート化合物としては、従来公知のものの中から目的に応じて適宜選択することができるが、記録再生波長として６００〜７２０ｎｍのレーザ光での光学特性が優れている点から、下記構造式（Ｉ）で表されるスクアリリウム化合物が好適である。
【００１９】
【化１】
2005267668.tif 000002
【００２０】
前記構造式（Ｉ）中、Ｑは、炭素原子又は窒素原子を表す。
Ｒ１は、水素原子、置換基を有していてもよいアルキル基、置換基を有していてもよいアリール基、又は置換基を有していてもよい複素環基を表す。
Ｒ２は、水素原子、置換基を有していてもよいアルキル基、置換基を有していてもよいアルコキシ基、置換基を有していてもよいアラルキル基、置換基を有していてもよいアリール基、置換基を有していてもよいアミノ基、又は置換基を有していてもよい複素環基を表す。
Ｒ３及びＲ４は、互いに同一であってもよいし異なっていてもよく、置換基を有していてもよいアルキル基を表し、Ｒ３とＲ４は、隣接する炭素原子と一緒になって脂環式炭化水素環又は複素環を形成してもよい。
ただし、Ｑが窒素原子の場合、Ｒ４は存在しない。Ｒ５は水素原子、置換基を有していてもよいアルキル基、置換基を有していてもよいアラルキル基又は置換基を有していてもよいアリール基を表す。
Ｒ６は、ハロゲン原子、置換基を有していてもよいアルキル基、置換基を有していてもよいアラルキル基、置換基を有していてもよいアリール基、トリフルオロメチル基、ニトロ基、シアノ基、又は置換基を有していてもよいアルコキシ基を表す。
ｎは、０〜４の整数を表し、ｎが２〜４の場合、Ｒ６は、互いに同一であってもよいし、異なっていてもよく、更に互いに隣り合う２つのＲ６が隣接する２つの炭素原子と一緒になって置換基を有していてもよい芳香族環を形成していてもよい。
【００２１】
前記構造式（Ｉ）において、アルキル基及びアルコキシ基におけるアルキル部分としては、直鎖あるいは分岐状の炭素数１〜１５が好ましく、１〜８がより好ましく、アルキル基又は炭素数３〜８の環状アルキル基が挙げられ、例えば、メチル基、エチル基、プロピル基、イソプロピル基、ブチル基、イソブチル基、ｓｅｃ−ブチル基、ｔｅｒｔ−ブチル基、ペンチル基、イソペンチル基、１−メチルブチル基、２−メチルブチル基、ｔｅｒｔ−ペンチル基、ヘキシル基、シクロプロピル基、シクロブチル基、シクロペンチル基、シクロヘキシル基、シクロヘプチル基、シクロオクチル基、等が挙げられる。
前記アラルキル基としては、炭素数７〜１９が好ましく、７〜１５がより好ましく、例えば、ベンジル基、フェネチル基、フェニルプロピル基、ナフチルメチル基、等が挙げられる。
【００２２】
前記アリール基としては、炭素数６〜１８が好ましく、６〜１４がより好ましく、例えば、フェニル基、ナフチル基、アントリル基、アズレニル基、等が挙げられる。
前記ハロゲン原子としては、例えば、塩素原子、臭素原子、フッ素原子、ヨウ素原子が挙げられる。
【００２３】
前記複素環基としては、窒素原子、酸素原子、硫黄原子、セレン等のヘテロ原子の少なくとも１種を環構成原子として含む各種の複素環化合物由来のものが挙げられる。この場合の複素環において、その複素環を構成する原子の数は、ヘテロ原子を含む環を構成する原子の総数であり、５〜８が好ましく、５〜６がより好ましい。
また、この複素環には、単環の他、複数（２〜８が好ましく、２〜６がより好ましい）の複素単環が統合した縮合多環又は鎖状多環構造の複素環が包含され、さらに、複素環に対し、炭素環、好ましくはベンゼン環やナフタレン環等の炭素環が縮合した構造の炭素環縮合炭素環が包含される。
なお、前記複素環には、芳香族複素環及び脂肪族複素環が包含される。
【００２４】
前記複素環としては、例えば、ピリジン環、ピラジン環、ピリミジン環、ピリダジン環、キノリン環、イソキノリン環、フタラジン環、キナゾリン環、キノキサリン環、ナフチリジン環、シンノリン環、ピロール環、ピラゾール環、イミダゾール環、トリアゾール環、テトラゾール環、チオフェン環、フラン環、チアゾール環、オキサゾール環、インドール環、イソインドール環、インダゾール環、ベンズイミダゾール環、ベンズトリアゾール環、ベンゾチアゾール環、ベンゾオキサゾール環、プリン環、カルバゾール環、ピロリジン環、ピペリジン環、ピペラジン環、モルホリン環、チオモルホリン環、ホモピペリジン環、ホモピペラジン環、テトラヒドロピリジン環、テトラヒドロキノリン環、テトラヒドロイソキノリン環、テトラヒドロフラン環、テトラヒドロピラン環、ジヒドロベンゾフラン環、テトラヒドロカルバゾール環、等が挙げられる。
Ｒ３とＲ４は、隣接する炭素原子と一緒になって脂環式炭化水素環又は複素環を形成していてもよい。前記脂環式炭化水素環としては、炭素数３〜８のものが挙げられ、飽和又は不飽和のものであってもよく、例えば、シクロプロパン環、シクロブタン環、シクロペンタン環、シクロヘキサン環、シクロヘプタン環、シクロオクタン環、シクロペンテン環、１，３−シクロペンタジエン環、シクロヘキセン環、シクロヘキサジエン環等が挙げられる。前記複素環としては、前記の複素環と同様のものが挙げられる。
【００２５】
互いに隣り合う２つのＲ６が隣接する２つの炭素原子を一緒になって形成される芳香族環としては、例えば、ベンゼン環、ナフタレン環、等が挙げられる。
前記アルキル基の置換基としては、例えば、水酸基、カルボキシル基、ハロゲン原子、アルコキシ基、等が挙げられる。アルコキシ基におけるアルキル部分としては、前記と同様なものが挙げられる。
【００２６】
前記アラルキル基、アリール基、アルコキシ基、複素環基、芳香族環基及び炭化水素環における置換基としては、慣用の置換基、例えば、水酸基、カルボキシル基、ハロゲン原子、置換もしくは非置換のアルキル基、アルコキシ基、ニトロ基、置換又は非置換のアミノ基等が挙げられる。アルキル基及びアルコキシ基におけるアルキル部分としては、前記と同様なものが挙げられる。前記置換アミノ基には、モノアルキル置換アミノ基、ジアルキル置換アミノ基が包含される。この場合のアルキル基としては、前記と同様のものが挙げられる。
【００２７】
なお、各基に結合する置換基の数は、特に制限はなく、目的に応じて適宜選択することができ、例えば、１つ又は複数（好ましくは２〜５）が好適である。
【００２８】
前記スクアリリウム化合物の金属錯体（スクアリリウム金属キレート化合物）は、前記構造式（Ｉ）で表されるスクアリリウム化合物と金属からなり、該金属原子としては、配位子を２〜３個有することのできる金属原子が好ましく、例えば、アルミニウム、亜鉛、銅、鉄、ニッケル、クロム、コバルト、マンガン、イリジウム、バナジウム、チタン等が挙げられ、特にアルミニウムのスクアリリウム金属キレート化合物は、光記録材料として光学特性が優れている。
【００２９】
前記スクアリリウム金属キレート化合物としては、例えば、下記構造式で表されるものが好適に挙げられる。ただし、Ｍｅはメチル基、ｎＰｒはプロピル基を表す。
【００３０】
【化２】
2005267668.tif 000003
【００３１】
前記スクアリリウム化合物又はその金属錯体は、公知の方法（例えば、国際公開第０２／５０１９０号パンフレット等）又はこれらの方法に準じて製造することができる。
【００３２】
前記記録層の占有面積は、反射層の占有面積より小さいことが好ましく、また、前記記録層の最内周形成位置よりも反射層の最内周形成位置が内側であることが好ましい。
前記記録層が反射層からはみ出している場合には、貼り合わせ接着剤や保護層との密着性が低下し、高温高湿下での膜浮きなどの不具合を生じる可能性がある。
このような不具合を防止する手段としては、例えば、（１）外周端の記録層の不要部のみ溶剤等で洗い流す方法、（２）記録層上に反射層を設けた後に不要部を溶剤等で洗い流す方法、（３）ディスク内周部においては記録層形成時に反射層の形成位置より外側から成膜する方法、等が挙げられる。
【００３３】
前記記録層の膜厚は、１０ｎｍ〜１０μｍが好ましく、２０ｎｍ〜２００ｎｍがより好ましい。前記膜厚が１０ｎｍ未満であると、記録再生光に対して吸収が少なく変化が少なくなってしまうことがあり、１０μｍを超えると、記録時にレーザ光による蓄熱効果が大きくなり周囲の記録ピットに影響を与えて、バラツキが大きくなることがある。
【００３４】
前記基板は、円盤状であり、通常、深さ１０００〜２５００Å（１００〜２５０ｎｍ）の案内溝を有している。前記溝深さが１０００Å（１００ｎｍ）以上であると、充分なトラッキング信号や良好な記録再生特性を得やすくなり、２５００Å（２５０ｎｍ）以下であると全面に渡り均一性に優れた転写性を得られるので好ましい。また、溝幅は、半値幅で０．１８〜０．４０μｍが好ましい。前記半値幅が０．１８μｍ以上であると、十分なトラッキングエラー信号強度を得やすいので好ましい。一方、０．４０μｍ以下であると、記録したときに記録部が横に広がりにくいので好ましい。
また、トラックピッチは、通常、０．７〜１．０μｍが好ましく、高容量化の用途には０．７〜０．８μｍが好ましい。
【００３５】
本発明の光記録媒体は、追記型ＤＶＤ媒体に適用可能であり、その記録再生波長は６００〜７２０ｎｍが最も好ましく、ＤＶＤ＋Ｒ及びＤＶＤ−Ｒのいずれかに好適に用いられ、記録特性が提供できる。
【００３６】
次に、本発明の光記録媒体の構成について図面を参照して説明する。
図１は、本発明の光記録媒体に適用し得る追記型光記録媒体（ＣＤ−Ｒ型）の層構成例を示す概略断面図であり、これは追記型光ディスクの例である。図１（Ａ）、図１（Ｂ）、及び図１（Ｃ）中、１は基板、２は記録層、３は下引き層、４は保護層、５はハードコート層、６は反射層をそれぞれ表す。
図２は、本発明の光記録媒体に適用し得る追記型光記録媒体（ＤＶＤ）の層構成例を示す概略断面図である。図２（Ａ）、図２（Ｂ）、及び図２（Ｃ）中、１は基板、２は記録層、３は下引き層、４は保護層、５はハードコート層、６は反射層、７は保護基板、８は接着層をそれぞれ表す。
【００３７】
本発明の光記録媒体を追記型ＤＶＤメディアとして適用する場合の光記録媒体の構成としては、第１の基板と第２の基板（以下、「第１基板」、「第２基板」と称することがある）とを記録層を介して接着剤で張り合わせた構造を基本構造とする。記録層は反射率を高めるため記録層と反射層との積層である必要がある。記録層と基板間は下引き層あるいは保護層を介して層成してもよく、機能向上のためそれらを積層化した構成でもよい。最も通常に用いられるのは、第１基板／有機色素層／反射層／保護層／接着層／第２基板の構造である。
【００３８】
−基板−
前記基板としては、基板側より記録再生を行う場合のみ使用レーザ光に対して透明でなければならず、記録層側から記録、再生を行う場合基板は透明である必要はない。従って、本発明において、基板２枚をサンドイッチ状で用いる場合は、例えば、一方の基板（第２の基板）のみが透明であれば、他方の基板（第１の基板）の透明、不透明は問わない。
【００３９】
前記基板材料としては、特に制限はなく、目的に応じて適宜選択することができ、例えば、ポリエステル樹脂、アクリル樹脂、ポリアミド樹脂、ポリカーボネート樹脂、ポリオレフィン樹脂、フェノール樹脂、エポキシ樹脂、ポリイミド樹脂等のプラスチックス、ガラス、セラミックス、又は金属等を用いることができる。
なお、基板を１層しか用いない場合はその基板表面に、また基板２枚をサンドイッチ状で用いる場合は第１基板の表面に、トラッキング用の案内溝や案内ピット、更にアドレス信号等のプレフォーマットが形成されていることが好ましい。
【００４０】
−記録層−
記録層はレーザ光の照射により何らかの光学的変化を生じ、その変化により情報を記録できるものであって、この記録層中には前記の本発明の特徴とするスクアリリウム化合物及びスクアリリウム金属キレート化合物が少なくとも１種含有されていることが必要である。
【００４１】
前記記録層の形成にあたっては前記本発明の特徴とする色素を１種ずつ、又は複数の組合せで用いてもよい。更に、本発明の特徴とする前記色素の他に、光学特性、記録感度、信号特性等の向上の目的で他の有機色素と混合又は積層化しても良い。該他の有機色素としては、上述した通りである。
前記色素中に金属又は金属化合物としては、例えば、Ｉｎ、Ｔｅ、Ｂｉ、Ｓｅ、Ｓｂ、Ｇｅ、Ｓｎ、Ａｌ、Ｂｅ、ＴｅＯ２、ＳｎＯ、Ａｓ、Ｃｄ等を分散混合あるいは積層の形態で用いることもできる。
【００４２】
また、前記色素中に高分子材料を配合させることもできる。該高分子材料としては、例えば、アイオノマー樹脂、ポリアミド系樹脂、ビニル系樹脂、天然高分子、シリコーン、液状ゴム等の種々の材料もしくはシランカップリング剤等を分散混合して用いてもよいし、あるいは特性改良の目的で安定剤（例えば、遷移金属錯体）、分散剤、難燃剤、滑剤、帯電防止剤、界面活性剤、可塑剤等を一緒に用いることもできる。
【００４３】
前記記録層の形成は、蒸着、スパッタリング、ＣＶＤ又は溶液塗布等の通常の手段によって行うことができる。前記塗布法を用いる場合には、前記色素等を有機溶剤等に溶解してスプレー、ローラーコーティング、ディッピング、及びスピンコーティング等の慣用のコーティング法によって行われる。
【００４４】
前記有機溶剤は、特に制限はなく、目的に応じて適宜選択することができ、例えば、メタノール、エタノール、イソプロパノール、２，２，３，３−テトラフルオロプロパノール等のアルコール類；アセトン、メチルエチルケトン、シクロヘキサノン等のケトン類；Ｎ，Ｎ−ジメチルホルムアミド、Ｎ，Ｎ−ジメチルアセトアミド等のアミド類；ジメチルスルホキシド等のスルホキシド類；テトラヒドロフラン、ジオキサン、ジエチルエーテル、エチレングリコールモノメチルエーテル等のエーテル類；酢酸メチル、酢酸エチル等のエステル類；クロロホルム、塩化メチレン、ジクロロエタン、四塩化炭素、トリクロロエタン等の脂肪族ハロゲン化炭化水素類；ベンゼン、キシレン、モノクロロベンゼン、ジクロロベンゼン等の芳香族類；メトキシエタノール、エトキシエタノール等のセロソルブ類；ヘキサン、ペンタン、シクロヘキサン、メチルシクロヘキサン等の炭化水素類、等が挙げられる。
【００４５】
−下引き層−
前記下引き層は、（１）接着性の向上、（２）水又はガス等のバリア、（３）記録層の保存安定性の向上、（４）反射率の向上、（５）溶剤からの基板や記録層の保護、及び（６）案内溝・案内ピット・プレフォーマット等の形成等を目的として使用される。
前記（１）の目的に対しては、高分子材料、例えば、アイオノマー樹脂、ポリアミド樹脂、ビニル系樹脂、天然樹脂、天然高分子、シリコーン、液状ゴム等の種々の高分子物質、及びシランカップリング剤等を用いることができる。前記（２）及び（３）の目的に対しては、前記高分子材料以外に無機化合物、例えば、ＳｉＯ２、ＭｇＦ２、ＳｉＯ、ＴｉＯ２、ＺｎＯ、ＴｉＮ、ＳｉＮ等、更に金属、又は半金属、例えばＺｎ、Ｃｕ、Ｎｉ、Ｃｒ、Ｇｅ、Ｓｅ、Ａｕ、Ａｇ、Ａｌ等を用いることができる。また、前記（４）の目的に対しては、金属、例えば、Ａｌ、Ａｇ等や、金属光沢を有する有機薄膜、例えば、メチン染料、キサンテン系染料等を用いることができる。前記（５）及び（６）の目的に対しては、紫外線硬化樹脂、熱硬化樹脂、又は熱可塑性樹脂等を用いることができる。
【００４６】
前記下引き層の膜厚は、特に制限はなく、目的に応じて適宜選択することができ、０．０１〜３０μｍが好ましく、０．０５〜１０μｍがより好ましい。
【００４７】
−反射層−
前記反射層の材料としては、上述した銀（Ａｇ）合金が用いられる。前記反射層の膜形成法としては、例えば、蒸着、スパッタリング等が挙げられる。
【００４８】
−保護層、及び基板表面ハードコート層−
前記保護層、又は基板表面ハードコート層は、（１）記録層（反射吸収層）の傷、ホコリ、汚れ等からの保護、（２）記録層（反射吸収層）の保存安定性の向上、（３）反射率の向上等を目的として使用される。これらの目的に対しては、前記中間層に示した材料を用いることができる。また、前記無機材料としては、例えば、ＳｉＯ、ＳｉＯ２等も用いることができる。前記有機材料としては、例えば、ポリメチルアクリレート、ポリカーボネート、エポキシ樹脂、ポリスチレン、ポリエステル樹脂、ビニル樹脂、セルロース、脂肪族炭化水素樹脂、芳香族炭化水素樹脂、天然ゴム、スチレンブタジエン樹脂、クロロプレンゴム、ワックス、アルキッド樹脂、乾性油、ロジン等の熱軟化性樹脂、熱溶融性樹脂、又は紫外線硬化樹脂も用いることができる。これらの中でも、保護層、又は基板表面ハードコート層に最も好ましい例としては生産性に優れた紫外線硬化樹脂である。
前記保護層又は基板表面ハードコート層の膜厚は０．０１〜３０μｍが好ましく、０．０５〜１０μｍがより好ましい。
【００４９】
本発明においては、前記下引き層、保護層、及び基板表面ハードコート層には記録層の場合と同様に、目的に応じて更に、安定剤、分散剤、難燃剤、滑剤、帯電防止剤、界面活性剤、可塑剤等を含有させることができる。
【００５０】
−保護基板−
前記保護基板は、この保護基板側からレーザ光を照射する場合、使用レーザ光に対し透明でなくてはならず、単なる保護板として用いる場合、透明性は問わない。使用可能な基板材料は前記の基板材料と全く同様であり、ポリエステル樹脂、アクリル樹脂、ポリアミド樹脂、ポリカーボネート樹脂、ポリオレフィン樹脂、フェノール樹脂、エポキシ樹脂、ポリイミド樹脂等のプラスチックス又は、ガラス、セラミックスあるいは、金属等を用いることができる。
【００５１】
−接着剤、接着層−
前記接着剤としては、２枚の記録媒体を接着できる材料であれば特に制限はなく、目的に応じて適宜選択することができ、生産性を考えると、紫外線硬化型接着剤又はホットメルト型接着剤が好ましい。
【００５２】
（光記録媒体の製造方法）
本発明の光記録媒体の製造方法は、記録層形成工程と、反射層形成工程と、洗浄工程とを含み、保護層形成工程、更に必要に応じてその他の工程を含んでなる。
−記録層形成工程−
前記記録層形成工程は、基板上にスクアリリウム化合物及びスクアリリウム金属キレート化合物の少なくともいずれかを含有する塗布液を塗布する工程である。
本発明の光記録媒体の製造方法においては、まず、表面にグルーブ及び／又はピットが形成されている基板上に、直接又は他の層を介して、前記構造式（Ｉ）で表されるスクアリリウム金属キレート化合物を主成分とする記録層が塗布成膜手段により設けられる。即ち、前記構造式（Ｉ）で表されるスクアリリウム金属キレート化合物を溶媒に溶解し、液状の塗布液として基板上にコートすることにより、記録層が形成される。
【００５３】
この塗布液を調整するための溶媒としては、公知の有機溶媒（例えば、アルコール、セルソルブ、ハロゲン化炭素、ケトン、エーテル等）を使用することができる。また、コート方法としては、記録層の濃度、粘度、溶剤の乾燥温度を調節することにより層厚を制御できるため、スピンコート法が望ましい。
【００５４】
なお、前記記録層が設けられる側の基体表面に下塗り層を設けることが、基板表面の平面性の改善や接着力の向上あるいは記録層の変質防止等の目的で、行われる。
この場合、前記下塗層は、例えば、前述した下塗層用物質を適当な溶剤に溶解又は分散して塗布液を調整した後、この塗布液を例えばスピンコート、ディップコート、エクストルージョンコートなどの塗布法により基板表面に塗布することにより形成することができる。
【００５５】
−反射層形成工程−
本発明の光記録媒体の製造方法においては、次に記録層上に直接又は他の層を介して光反射層が真空成膜手段により設けられる。即ち、前述した反射性物質を、例えば蒸着、スパッタリング又はイオンプレーティングすることにより、光反射層が記録層の上に形成される。
前記反射層形成工程においては、反射層を記録層の最内周形成位置よりも内側になるように形成する。これにより、前記記録層が反射層からはみ出して、貼り合わせ接着剤や保護層との密着性が低下し、高温高湿下での膜浮きなどの不具合を生じることを確実に防止できる。
【００５６】
−洗浄工程−
前記洗浄工程は、基板上に少なくとも記録層及び反射層をこの順に積層した積層体の最外周部の余剰色素を溶剤で洗浄して除去する工程である。
前記溶剤としては、余剰色素を溶解することができるものであれば特に制限はなく、目的に応じて適宜選択することができるが、例えば、エタノール、セロソルブ、などが挙げられる。
【００５７】
−保護層形成工程−
本発明の光記録媒体の製造方法においては、反射層上に保護層が設けられることが好ましい。前記保護層は、前述した無機物質や種々の樹脂からなる保護層用材料を、真空成膜又は塗布成膜することにより形成される。該保護層用材料としては、特にＵＶ硬化性樹脂を用いるのが好ましく、該樹脂をスピンコート後、紫外線照射により硬化して形成される。
【００５８】
前記その他の工程としては、例えば、下引き層形成工程、ハードコート層形成工程、保護基板形成工程、などが挙げられる。
【実施例】
【００５９】
以下、本発明の実施例について説明するが、本発明はこれら実施例に何ら限定されるものではない。
（実施例１）
−光記録媒体の作製−
まず、溝深さ１７５０Å（１７５ｎｍ）、半値幅０．３６μｍ、トラックピッチ０．７４μｍの案内溝を有する厚さ０．６ｍｍのポリカーボネート樹脂基板を射出成形により作製した。
次に、下記構造式（ＩＩ）で表されるスクアリリウム金属キレート化合物と下記構造式（ＩＩ）で表されるホルマザン金属キレート化合物を質量比（（ＩＩ）：（ＩＩＩ））が６０：４０となるように２，２，３，３−テトラフルオロプロパノールに溶解させた塗布液を、前記基板上に厚みが１０００Å（１００ｎｍ）となるようにスピンナー塗布し、１００℃にて３０分間乾燥して記録層を形成した。以上が前記記録層形成工程である。
次に、記録層上にＡｇ−Ａｕ−Ｃｕ合金（９８．４：０．７：０．９）を厚みが１２００Å（１２０ｎｍ）となるようにスパッタ法により成膜して反射層を形成した。この際、反射層を記録層の最内周形成位置よりも内側になるように形成した。以上が前記反射層形成工程である。
次に、基板上に記録層及び反射層がこの順に積層された積層体の最外周部の余剰色素をエタノールで洗浄し、除去した。以上が前記洗浄工程である。
次いで、反射層上にアクリル系フォトポリマーを厚みが４μｍとなるように塗布し保護層を形成した。次に、厚さ０．６ｍｍのポリカーボネート樹脂製基板をアクリル系フォトポリマーを用いて接着した。以上により、光記録媒体を作製した。
【００６０】
【化３】
2005267668.tif 000004
【００６１】
【化４】
2005267668.tif 000005
【００６２】
（実施例２）
−光記録媒体の作製−
実施例１において、記録層の色素成分を下記構造式（ＩＶ）で表されるスクアリリウム金属キレート化合物と下記構造式（Ｖ）で表されるアゾ金属キレート化合物を質量比（（ＩＶ）：（Ｖ））が５５：４５に変更し、反射層としてＡｇ−Ｐｄ−Ｉｎ合金（９８．４：０．７：０．９）を膜厚が１２００Å（１２０ｎｍ）になるように成膜した以外は、実施例１と同様にして、光記録媒体を作製した。
【００６３】
【化５】
2005267668.tif 000006
【００６４】
【化６】
2005267668.tif 000007
【００６５】
（実施例３）
−光記録媒体の作製−
実施例１において、反射層としてＡｇ−Ｎｄ−Ｃｕ合金（９８．４：０．７：０．９）を膜厚が１２００Å（１２０ｎｍ）になるように成膜した以外は、実施例１と同様にして、光記録媒体を作製した。
【００６６】
（実施例４）
−光記録媒体の作製−
実施例１において、反射層がＡｇ−Ｐｄ−Ｃｕ合金（９８．２：０．９：０．９）を膜厚が１２００Å（１２０ｎｍ）になるように成膜した以外は、実施例１と同様にして、光記録媒体を作製した。
【００６７】
（実施例５）
−光記録媒体の作製−
実施例１において、前記構造式（ＩＩ）で表されるスクアリリウム金属キレート化合物の代わりに下記構造式（ＶＩ）で表されるスクアリリウム金属キレート化合物を用い、反射層としてＡｇ−Ｎｄ−Ｃｕ合金（９８．４：０．７：０．９）を膜厚が１２００Å（１２０ｎｍ）になるように成膜した以外は、実施例１と同様にして、光記録媒体を作製した。
【００６８】
【化７】
2005267668.tif 000008
【００６９】
（比較例１）
−光記録媒体の作製−
実施例１において、反射層として純銀を膜厚が１２００Å（１２０ｎｍ）なるように成膜した以外は、実施例１と同様にして、光記録媒体を作製した。
【００７０】
（比較例２）
−光記録媒体の作製−
実施例１において、反射層の膜厚を１８００Å（１８０ｎｍ）に変えた以外は、実施例１と同様にして、光記録媒体を作製した。
【００７１】
（比較例３）
−光記録媒体の作製−
実施例１において、反射層の膜厚を８００Å（８０ｎｍ）に変えた以外は、実施例１と同様にして、光記録媒体を作製した。
【００７２】
（比較例４）
−光記録媒体の作製−
実施例１において、記録層上に反射層を形成した後、積層体の最外周部の色素を洗い流さないこと、即ち、前記洗浄工程を行わない以外は、実施例１と同様にして、光記録媒体を作製した。
【００７３】
（比較例５）
−光記録媒体の作製−
実施例１において、記録層を反射層よりも内周側になるように形成したこと、即ち、前記反射層形成工程で反射層を記録層の最内周形成位置よりも内側になるように形成しない以外は、実施例１と同様にして、光記録媒体を作製した。
【００７４】
次に、得られた実施例１〜５及び比較例１〜５の各光記録媒体について、以下のようにして、記録試験及び保存試験を行った。結果を表１に示す。
【００７５】
＜記録試験＞
得られた各光記録媒体について、光ディスク評価装置（パルステック社製、ＤＤＵ−１０００）を用いて、反射率、記録パワー、ジッター、及びＰＩエラーを測定した。
【００７６】
＜保存試験＞
記録試験の後、各光記録媒体について、８０℃−湿度８５％の環境下に６００時間保存し、その後のジッター（Ｊｉｔｔｅｒ）、及びＰＩエラーを上記同様に測定した。
【００７７】
【表１】
2005267668.tif 000009
表１の結果から、実施例１〜５は、スクアリリウム金属キレート化合物と、銀合金からなる反射層との組み合わせであり、いずれも、記録パワー、反射率が適正な範囲であり、エラーの発生が少なく、保存信頼性の高いものであることが認められる。
比較例１は、スクアリリウム金属キレート化合物の特定な位置に塩素原子が存在する場合には、純銀の反射層を用いると、保存性が劣ることが認められる。
比較例２〜３は、反射層の膜厚が適正な範囲ではなく、いずれも保存性が劣り、比較例２は、記録パワーが大きくなり、しかもエラーが増加することが認められる。比較例３は、反射率が低くなり、ジッター（Ｊｉｔｔｅｒ）、及びＰＩエラーが増大する問題がある。
比較例４〜５は、いずれも記録層が反射層からはみ出しているため、いずれも保存性が劣ることが認められる。
【産業上の利用可能性】
【００７８】
本発明の光記録媒体は、保存信頼性が高く、大容量光ディスクとしてＤＶＤ＋Ｒ及びＤＶＤ−Ｒなどに用いられ、特に短波長に発振波長を有する半導体レーザを用いる追記型ＤＶＤディスクシステムに好適に用いることができる。
【図面の簡単な説明】
【００７９】
【図１】図１（Ａ）〜（Ｃ）は、ＣＤ−Ｒ用光記録媒体の構成を表す図である。
【図２】図２（Ａ）〜（Ｃ）は、追記型ＤＶＤ用光記録媒体の構成を表す図である。
【符号の説明】
【００８０】
１      基板
２      記録層
３      下引き層
４      保護層
５      ハードコート層
６      反射層
７      保護基板
８      接着層
【図１】
2005267668.tif 000010
【図２】
2005267668.tif 000011